СТОМАТОЛОГИЧЕСКИЕ КОМПОЗИЦИИ, ЗАГОТОВКИ ДЛЯ СТОМАТОЛОГИЧЕСКОГО ПРОТЕЗИРОВАНИЯ И СПОСОБЫ

1. Стоматологическая композиция, содержащая:
полимеризуемую смолу, содержащую этилен-ненасыщенную группу;
термически активируемый инициатор, растворенный в смоле; и
неорганический наполнитель, смешанный со смолой в количестве, большем, чем примерно 60% по весу от веса композиции;
при этом инициатор активируется при температуре от примерно 100°С до примерно 150°С с образованием свободных радикалов; и
2
при этом наполнитель имеет площадь поверхности по меньшей мере 65 м на грамм наполнителя.
2. Заготовка для стоматологического протезирования, содержащая термически отвержденную композицию, содержащую:
полимеризованную смолу, которая является продуктом реакции аддитивной полимеризации, инициируемой свободными радикалами, полимеризуемой смолы, содержащей метакрилоильные группы; и
неорганический наполнитель, диспергированный в полимеризуемой смоле;
2
при этом неорганический наполнитель имеет площадь поверхности по меньшей мере 65 м на грамм наполнителя и присутствует в полимеризованной смоле в количестве, большем, чем 65% по весу от веса композиции; и
при этом композиция термически отверждена путем термической активации инициатора, растворенного в полимеризуемой смоле и активируемого при температуре от примерно 100°С до примерно 150°С.
3. Способ изготовления заготовки для стоматологического протезирования, содержащий этапы:
обеспечения композиции, содержащей:
полимеризуемую смолу, содержащую этилен-ненасыщенную группу;
термически активируемый инициатор, растворенный в смоле; и неорганический наполнитель, смешанный со смолой в количестве, большем, чем примерно 60% по весу от веса композиции;
при этом инициатор активируется при температуре от примерно 100°С до примерно 150°С с образованием свободных радикалов; и
2
при этом наполнитель имеет площадь поверхности по меньшей мере 65 м на грамм наполнителя;
придания композиции заданной формы заготовки для стоматологического протезирования; и
термического отверждения композиции при температуре от примерно 100°С до примерно 150°С.
4. Композиция по п.1, в которой площадь поверхности неорганического наполнителя составляет по меньшей мере примерно 80 м на грамм наполнителя.
5. Композиция по п.1, в которой неорганический наполнитель присутствует в количестве, составляющем по меньшей мере примерно 75% по весу от веса композиции.
6. Композиция по п.1, в которой наполнитель выбран из группы, состоящей из нанокластеров оксидов металлов, наночастиц оксидов тяжелых металлов, наночастиц оксидов нетяжелых металлов и их сочетаний.
7. Композиция по п.1, в которой инициатор выбран из группы, состоящей из дикумил пероксида, t-бутил пероксида, 2,5-бис(терт-бутилперокси)-2,5-диметил гексана; 2,5-бис(терт-бутилперокси)-2,5-диметил-3-гексина; бис(1-(терт-бутилперокси)-1-метилэтил)бензола; терт-бутил перацетата; терт-бутил пероксибензоата; кумол гидропероксида; 2,4-пентандион пероксида; перуксусной кислоты и их сочетаний.
8. Композиция по п.7, в которой инициатор является дикумил пероксидом.
9. Композиция по п.1, в которой инициатор присутствует в количестве от примерно 0,2% до примерно 0,3% от веса полимеризуемой смолы.
10. Композиция по п.1, в которой полимеризуемая смола содержит соединение, выбираемое из группы, состоящей из 2,2-бис[4-(2-гидрокси-3-метакрилоилоксипропокси)фенил]пропана (bisGMA), триэтиленгликоль диметакрилата (TEGDMA), уретан диметакрилата (UDMA), от 4 моль до 10 моль-этоксилированного бисфенол-А диметакрилата (bis-EMA), диметакрилатов полиэтилен-гликолей, имеющих средневесовой молекулярный вес от 200 до 1000, глицерин диметакрилата, 1,3-пропандиол диметакрилата и их сочетаний.
11. Композиция по п.1, которая после термического отверждения имеет прочность на изгиб по меньшей мере 180 МПа, измеренную в соответствии со способом испытания №1.
12. Композиция по п.1, которая после термического отверждения обладает такой способностью сохранять полировку, что окончательный глянец (GF) составляет по меньшей мере 90 единиц блеска после 3000 движений по ней зубной щеткой, в соответствии со способом испытания №2.
13. Композиция по п.1, которая после термического отверждения характеризуется истираемостью материала, составляющей менее, чем 7 мкм после 200000 циклов истирания, в соответствии со способом испытания №3.
14. Набор, содержащий множество заготовок по по. 2.
15. Композиция по п.1, используемая для формирования из нее опорного зуба для импланта.
16. Заготовка по п.2, которая сформирована в виде опорного зуба для импланта.